(57)【特許請求の範囲】
【請求項１】
押出機を用いて熱可塑性樹脂成形体を製造する方法であって、
押出機は、樹脂温度Ｔ１において熱可塑性樹脂組成物Ａの溶融物を排出して成形した押出機であり、熱可塑性樹脂組成物Ａが内部に残留しており、
方法は、
熱可塑性樹脂組成物Ｂを前記押出機に供給することにより、押出機に残留している熱可塑性樹脂組成物Ａの溶融物を樹脂温度Ｔ２で押出機から排出することにより、熱可塑性樹脂組成物Ａを熱可塑性樹脂組成物Ｂに置換することを特徴とし、
前記熱可塑性樹脂組成物Ａと熱可塑性樹脂組成物Ｂとは組成において異なり、かつ、
Ｔ１およびＴ２は、下記（１）の関係式を満たし、
（１）Ｔ１＜Ｔ２
熱可塑性樹脂組成物Ａを熱可塑性樹脂組成物Ｂに置換した後に、続けて、熱可塑性樹脂組成物Ｂを前記押出機にさらに供給して、前記熱可塑性樹脂組成物Ｂの溶融物を樹脂温度Ｔ３’で押出機から排出して成形することを含み、
Ｔ２およびＴ３’は、下記（２）の関係式を満たす、方法。
（２）Ｔ２＞Ｔ３’
【請求項２】
請求項１に記載の方法であって、
熱可塑性樹脂組成物Ａを熱可塑性樹脂組成物Ｂに置換した後に、続けて、熱可塑性樹脂組成物Ｃを前記押出機にさらに供給して、押出機に残留している熱可塑性樹脂組成物Ｂの溶融物を樹脂温度Ｔ３で押出機から排出することにより、熱可塑性樹脂組成物Ｂを熱可塑性樹脂組成物Ｃにさらに置換することと、
熱可塑性樹脂組成物Ｃを前記押出機にさらに供給して、前記熱可塑性樹脂組成物Ｃの溶融物を樹脂温度Ｔ４で押出機から排出して成形することを含み、
前記熱可塑性樹脂組成物Ｂと熱可塑性樹脂組成物Ｃとは組成において異なり、かつ、
Ｔ３およびＴ４は、下記（３）の関係式を満たす、方法。
（３）Ｔ３＞Ｔ４
【請求項３】
押出機を用いて熱可塑性樹脂成形体を製造する方法であって、
熱可塑性樹脂組成物Ａを前記押出機に供給し、熱可塑性樹脂組成物Ａの溶融物を樹脂温度Ｔ１で押出機から排出して成形し、熱可塑性樹脂成形体を得ることと、
熱可塑性樹脂組成物Ｂを前記押出機に供給することにより、押出機に残留している熱可塑性樹脂組成物Ａの溶融物を樹脂温度Ｔ２で押出機から排出することと、
熱可塑性樹脂組成物Ｂを前記押出機にさらに供給して、前記熱可塑性樹脂組成物Ｂの溶融物を樹脂温度Ｔ３’で押出機から排出して成形し、さらなる熱可塑性樹脂成形体を得ることと、
を含み、
前記熱可塑性樹脂組成物Ａと熱可塑性樹脂組成物Ｂとは組成において異なり、かつ、
Ｔ１、Ｔ２およびＴ３’は、下記（１）および（２）の関係式を満たす、方法。
（１）Ｔ１＜Ｔ２
（２）Ｔ２＞Ｔ３’
【請求項４】
押出機を用いて熱可塑性樹脂成形体を製造する方法であって、
熱可塑性樹脂組成物Ａを前記押出機に供給し、熱可塑性樹脂組成物Ａの溶融物を樹脂温度Ｔ１で押出機から排出して成形し、熱可塑性樹脂成形体を得ることと、
熱可塑性樹脂組成物Ｂを前記押出機に供給することにより、押出機に残留している熱可塑性樹脂組成物Ａの溶融物を樹脂温度Ｔ２で押出機から排出することと、  熱可塑性樹脂組成物Ｃを前記押出機にさらに供給して、前記熱可塑性樹脂組成物Ｂの溶融物を樹脂温度Ｔ３で押出機から排出することにより、熱可塑性樹脂組成物Ｂを熱可塑性樹脂組成物Ｃでさらに置換することと、
熱可塑性樹脂組成物Ｃを前記押出機にさらに供給して、前記熱可塑性樹脂組成物Ｃの溶融物を樹脂温度Ｔ４で押出機から排出して成形し、さらなる熱可塑性樹脂成形体を得ることと、
を含み、
前記熱可塑性樹脂組成物Ａと熱可塑性樹脂組成物Ｂと熱可塑性樹脂組成物Ｃとは組成において異なり、かつ、
Ｔ１、Ｔ２、Ｔ３およびＴ４は、下記のすべての関係式を満たす、方法。
（１）Ｔ１＜Ｔ２
（３）Ｔ３＞Ｔ４
【請求項５】
温度２４０℃条件下における、せん断速度９６（１／ｓｅｃ）での熱可塑性樹脂組成物Ａと熱可塑性樹脂組成物Ｂとの溶融粘度差が、５００Ｐａ・ｓ以下である、請求項１〜４のいずれか一項に記載の熱可塑性樹脂成形体の製造方法。
【請求項６】
温度２４０℃条件下における、せん断速度９６（１／ｓｅｃ）での熱可塑性樹脂組成物Ｂと熱可塑性樹脂組成物Ｃとの溶融粘度差が、５００Ｐａ・ｓ以下である、請求項２または４に記載の熱可塑性樹脂成形体の製造方法。
【請求項７】
熱可塑性樹脂成形体がペレットまたはフィルムである、請求項１〜６のいずれか一項に記載の熱可塑性樹脂成形体の製造方法。
【請求項８】
熱可塑性樹脂組成物がアクリル樹脂組成物である、請求項１〜７のいずれか一項に記載の熱可塑性樹脂成形体の製造方法。
【請求項９】
熱可塑性樹脂組成物がゴム含有重合体を含む熱可塑性樹脂組成物である、請求項１〜８のいずれか一項に記載の熱可塑性樹脂成形体の製造方法。
【発明の詳細な説明】
【技術分野】
【０００１】
本発明は、熱可塑性樹脂成形体の製造方法、及び熱可塑性樹脂成形体に関する。
【背景技術】
【０００２】
アクリル樹脂製の成形体は透明性に優れており、美しい外観と耐候性を有することから、電器部品、車輌部品、光学用部品、装飾品、看板などの用途に幅広く用いられている。特に、ゴム含有重合体を含むアクリル樹脂からなるアクリル樹脂成形体は広く利用されている。
【０００３】
このようなゴム含有重合体は、例えば、乳化重合法などによって製造されている。即ち、ポリブタジエンラテックス、スチレン−ブタジエン共重合体ラテックス、スチレン−ブタジエン−アクリロニトリル共重合体ラテックス、アクリル酸エステル含有アクリルゴムラテックスを乳化重合法などで製造し、これらのラテックスに対して塩析、酸析凝固、噴霧乾燥、又は凍結乾燥等の処理を行なうことによって粉体状の重合体が分離回収される。この粉体状の重合体は、通常、適宜配合剤が添加され、単軸押出機や二軸押出機などで溶融混練されてストランドとして押出され、コールドカット法やホットカット法などでカットされてペレット化される。次いで、このペレットはＴダイ付き押出機や成形機などに供給されてアクリル樹脂成形体に加工される。
【０００４】
フィルム状のアクリル樹脂成形体（以下、「アクリル樹脂フィルム」という。）は、透明性、耐候性、柔軟性、加工性に優れているという特長を生かし、各種樹脂成形品、木工製品および金属成形品の表面に積層されている。
【０００５】
アクリル樹脂フィルムは、その用途に適した物性を発現させるために、適宜、アクリル樹脂組成物の配合処方を変更しているため、同じ押出機を用いて製造する際には配合処方毎に洗浄することが必要である。
【０００６】
配合処方の異なるアクリル樹脂組成物の溶融物を押出機を用いて成形する際、スクリューを抜いて押出機の分解洗浄をするなど、前品種の溶融物や前品種の生産時に生じた熱劣化物を除去することが一般的である。しかし、少量多品種の生産においては、品種切替毎に分解洗浄を行うと生産性が低下し、コストアップにつながってしまう。
【０００７】
分解洗浄すること無く前品種を効率よく押出機内部から排出する方法として、一般的には、押出機内の熱可塑性樹脂組成物の溶融粘度より、供給される熱可塑性樹脂組成物の溶融粘度の方が高い場合、効率的に押出機内の熱可塑性樹脂組成物の溶融物を排出できることが知られている。
【０００８】
特許文献１及び２では、低粘度樹脂組成物の溶融物をフィルタ部に充填する工程と、低粘度樹脂組成物の溶融物で充填されたフィルタ部に低粘度樹脂組成物よりも溶融粘度が高い高粘度樹脂組成物の溶融物を供給して低粘度樹脂組成物の溶融物を濾過および排出する工程と、を含む熱可塑性樹脂成形体の製造方法が提案されている。
【０００９】
しかしながら、特許文献１及び２において提案されている方法では、その後に溶融粘度の低い熱可塑性樹脂組成物に切り替える必要が生じた際、押出機内の溶融粘度の高い熱可塑性樹脂組成物の溶融物を排出することが困難なため大量の置換樹脂を必要とすること、十分に前品種を排出することが出来ないため得られる成形体にフィッシュアイと呼ばれる欠陥が発生するなどの不具合が生じる問題があった。
【先行技術文献】
【特許文献】
【００１０】
【特許文献１】特開２０１２−２２８７９９号公報
【特許文献２】特開２０１３−１１９２００号公報
【発明の概要】
【発明が解決しようとする課題】
【００１１】
本発明は、配合処方の異なる熱可塑性樹脂組成物の溶融物を押出機を用いて成形する際、前品種を効率よく押出機内部から排出することができる熱可塑性樹脂成形体の製造方法、及びその製造方法で得ることが可能な熱可塑性樹脂成形体を提供する。
【課題を解決するための手段】
【００１２】
本発明は、下記の手段［１］〜［１２］を提供する。
［１］：押出機を用いて熱可塑性樹脂成形体を製造する方法であって、
押出機は、樹脂温度Ｔ１において熱可塑性樹脂組成物Ａの溶融物を排出して成形した押出機であり、熱可塑性樹脂組成物Ａが内部に残留しており、
方法は、
熱可塑性樹脂組成物Ｂを前記押出機に供給することにより、押出機に残留している熱可塑性樹脂組成物Ａの溶融物を樹脂温度Ｔ２で押出機から排出することにより、熱可塑性樹脂組成物Ａを熱可塑性樹脂組成物Ｂに置換することを特徴とし、
前記熱可塑性樹脂組成物Ａと熱可塑性樹脂組成物Ｂとは組成において異なり、かつ、
Ｔ１およびＴ２は、下記（１）の関係式を満たす、方法。
（１）Ｔ１＜Ｔ２
［２］：上記［１］に記載の方法であって、
熱可塑性樹脂組成物Ａを熱可塑性樹脂組成物Ｂに置換した後に、続けて、熱可塑性樹脂組成物Ｂを前記押出機にさらに供給して、前記熱可塑性樹脂組成物Ｂの溶融物を樹脂温度Ｔ３’で押出機から排出して成形することを含み、
Ｔ２およびＴ３’は、下記（２）の関係式を満たす、方法。
（２）Ｔ２＞Ｔ３’
［３］：上記［１］に記載の方法であって、
熱可塑性樹脂組成物Ａを熱可塑性樹脂組成物Ｂに置換した後に、続けて、熱可塑性樹脂組成物Ｃを前記押出機にさらに供給して、押出機に残留している熱可塑性樹脂組成物Ｂの溶融物を樹脂温度Ｔ３で押出機から排出することにより、熱可塑性樹脂組成物Ｂを熱可塑性樹脂組成物Ｃにさらに置換することと、
熱可塑性樹脂組成物Ｃを前記押出機にさらに供給して、前記熱可塑性樹脂組成物Ｃの溶融物を樹脂温度Ｔ４で押出機から排出して成形することを含み、
前記熱可塑性樹脂組成物Ｂと熱可塑性樹脂組成物Ｃとは組成において異なり、かつ、
Ｔ３およびＴ４は、下記（３）の関係式を満たす、方法。
（３）Ｔ３＞Ｔ４
［４］：押出機を用いて熱可塑性樹脂成形体を製造する方法であって、
熱可塑性樹脂組成物Ａを前記押出機に供給し、熱可塑性樹脂組成物Ａの溶融物を樹脂温度Ｔ１で押出機から排出して成形し、熱可塑性樹脂成形体を得ることと、
熱可塑性樹脂組成物Ｂを前記押出機に供給することにより、押出機に残留している熱可塑性樹脂組成物Ａの溶融物を樹脂温度Ｔ２で押出機から排出することと、
熱可塑性樹脂組成物Ｂを前記押出機にさらに供給して、前記熱可塑性樹脂組成物Ｂの溶融物を樹脂温度Ｔ３’で押出機から排出して成形し、さらなる熱可塑性樹脂成形体を得ることと、
を含み、
前記熱可塑性樹脂組成物Ａと熱可塑性樹脂組成物Ｂとは組成において異なり、かつ、
Ｔ１、Ｔ２およびＴ３’は、下記（１）および（２）の関係式を満たす、方法。
（１）Ｔ１＜Ｔ２
（２）Ｔ２＞Ｔ３’
［５］：押出機を用いて熱可塑性樹脂成形体を製造する方法であって、
熱可塑性樹脂組成物Ａを前記押出機に供給し、熱可塑性樹脂組成物Ａの溶融物を樹脂温度Ｔ１で押出機から排出して成形し、熱可塑性樹脂成形体を得ることと、
熱可塑性樹脂組成物Ｂを前記押出機に供給することにより、押出機に残留している熱可塑性樹脂組成物Ａの溶融物を樹脂温度Ｔ２で押出機から排出することと、
熱可塑性樹脂組成物Ｃを前記押出機にさらに供給して、前記熱可塑性樹脂組成物Ｂの溶融物を樹脂温度Ｔ３で押出機から排出することにより、熱可塑性樹脂組成物Ｂを熱可塑性樹脂組成物Ｃでさらに置換することと、
熱可塑性樹脂組成物Ｃを前記押出機にさらに供給して、前記熱可塑性樹脂組成物Ｃの溶融物を樹脂温度Ｔ４で押出機から排出して成形し、さらなる熱可塑性樹脂成形体を得ることと、
を含み、
前記熱可塑性樹脂組成物Ａと熱可塑性樹脂組成物Ｂと熱可塑性樹脂組成物Ｃとは組成において異なり、かつ、
Ｔ１、Ｔ２、Ｔ３およびＴ４は、下記のすべての関係式を満たす、方法。
（１）Ｔ１＜Ｔ２
（３）Ｔ３＞Ｔ４
［６］：温度２４０℃条件下における、せん断速度９６（１／ｓｅｃ）での熱可塑性樹脂組成物Ａと熱可塑性樹脂組成物Ｂとの溶融粘度差が、５００Ｐａ・ｓ以下である、上記［１］〜［５］のいずれかに記載の熱可塑性樹脂成形体の製造方法。
［７］：温度２４０℃条件下における、せん断速度９６（１／ｓｅｃ）での熱可塑性樹脂組成物Ｂと熱可塑性樹脂組成物Ｃとの溶融粘度差が、５００Ｐａ・ｓ以下である、上記［３］または［５］に記載の熱可塑性樹脂成形体の製造方法。
［８］：熱可塑性樹脂成形体がペレットまたはフィルムである、上記［１］〜［７］のいずれかに記載の熱可塑性樹脂成形体の製造方法。
［９］：熱可塑性樹脂組成物がアクリル樹脂組成物である、上記［１］〜［８］のいずれかに記載の熱可塑性樹脂成形体の製造方法。
［１０］：熱可塑性樹脂組成物がゴム含有重合体を含む熱可塑性樹脂組成物である、上記［１］〜［９］のいずれかに記載の熱可塑性樹脂成形体の製造方法。
［１１］：［１］〜［１０］のいずれかに記載の製造方法によって製造された、熱可塑性樹脂成形体。
［１２］：押出機内の熱可塑性樹脂組成物を別の熱可塑性樹脂組成物で置換する方法であって、
押出機は、樹脂温度Ｔ１において熱可塑性樹脂組成物Ａの溶融物を排出して成形した押出機であり、熱可塑性樹脂組成物Ａが内部に残留しており、
方法は、
熱可塑性樹脂組成物Ｂを前記押出機に供給することにより、押出機に残留している熱可塑性樹脂組成物Ａの溶融物を樹脂温度Ｔ２で押出機から排出して、熱可塑性樹脂組成物Ａを熱可塑性樹脂組成物Ｂに置換することを特徴とし、
前記熱可塑性樹脂組成物Ａと熱可塑性樹脂組成物Ｂとは組成において異なり、かつ、
Ｔ１およびＴ２は、下記（１）の関係式を満たす、方法。
（１）Ｔ１＜Ｔ２
【００１３】
本発明によれば、配合処方の異なる熱可塑性樹脂組成物の溶融物を押出機を用いて成形する際、前品種を効率よく押出機内部から排出する熱可塑性樹脂成形体の製造方法、及びその製造方法で得ることが可能な熱可塑性樹脂成形体を提供することができる。
【発明を実施するための形態】
【００１４】
以下、本発明の態様について詳しく説明するが、本発明の範囲はこれらの説明に拘束されることはなく、以下の例示以外についても、本発明の趣旨を損なわない範囲で適宜変更実施し得る。
【００１５】
＜熱可塑性樹脂成形体の製造方法＞
本発明によれば、押出機を用いて熱可塑性樹脂成形体を製造する方法であって、
押出機は、樹脂温度Ｔ１において熱可塑性樹脂組成物Ａの溶融物を排出して成形した押出機であり、熱可塑性樹脂組成物Ａが内部に残留しており、
方法は、
熱可塑性樹脂組成物Ｂを前記押出機に供給することにより、押出機に残留している熱可塑性樹脂組成物Ａの溶融物を樹脂温度Ｔ２で押出機から排出することにより、熱可塑性樹脂組成物Ａを熱可塑性樹脂組成物Ｂに置換することを特徴とし、
前記熱可塑性樹脂組成物Ａと熱可塑性樹脂組成物Ｂとは組成において異なり、かつ、
Ｔ１およびＴ２は、下記（１）の関係式を満たす、方法：
（１）Ｔ１＜Ｔ２
が提供される。ここで、熱可塑性樹脂組成物Ｂは、さらに別の熱可塑性樹脂組成物Ｃへの置換を効率化するための組成物であってもよいし、熱可塑性樹脂組成物Ｂ自身から成形体を得るための組成物であってもよい。本発明のある態様では、上記式において、（１）はＴ１＋５℃≦Ｔ２とすることができる。
【００１６】
本発明の方法において、熱可塑性樹脂組成物Ｂ自身から成形体を得る態様としては、熱可塑性樹脂組成物Ａを熱可塑性樹脂組成物Ｂに置換した後に、続けて、熱可塑性樹脂組成物Ｂを前記押出機にさらに供給して、前記熱可塑性樹脂組成物Ｂの溶融物を樹脂温度Ｔ３’で押出機から排出して成形することを含んでいてもよく、
Ｔ２およびＴ３’は、下記（２）の関係式を満たす、方法：
（２）Ｔ２＞Ｔ３’
としてもよい。本発明のある態様では、上記式において、（２）はＴ２−５℃≧Ｔ３’とすることができる。
【００１７】
本発明の方法において、さらに別の熱可塑性樹脂組成物Ｃへの置換を効率化して、熱可塑性樹脂組成物Ｃから成形体を得る態様としては、熱可塑性樹脂組成物Ａを熱可塑性樹脂組成物Ｂに置換した後に、続けて、熱可塑性樹脂組成物Ｃを前記押出機にさらに供給して、押出機に残留している熱可塑性樹脂組成物Ｂの溶融物を樹脂温度Ｔ３で押出機から排出することにより、熱可塑性樹脂組成物Ｂを熱可塑性樹脂組成物Ｃにさらに置換することと、
熱可塑性樹脂組成物Ｃを前記押出機にさらに供給して、前記熱可塑性樹脂組成物Ｃの溶融物を樹脂温度Ｔ４で押出機から排出して成形することを含んでいてもよく、
前記熱可塑性樹脂組成物Ｂと熱可塑性樹脂組成物Ｃとは組成において異なり、かつ、
Ｔ３およびＴ４は、下記（３）の関係式を満たす、方法：
（３）Ｔ３＞Ｔ４
としてもよい。本発明のある態様では、上記式において、（３）はＴ３−５℃≧Ｔ４とすることができる。
【００１８】
本発明によればまた、熱可塑性樹脂組成物Ａから成形体を作製した後に、押出機内に残留した組成物Ａを熱可塑性樹脂組成物Ｂにより排出して、熱可塑性樹脂組成物Ｂから成形体を作製する方法が提供される。具体的には、本発明によれば、押出機を用いて熱可塑性樹脂成形体を製造する方法であって、
（α）熱可塑性樹脂組成物Ａを前記押出機に供給し、熱可塑性樹脂組成物Ａの溶融物を樹脂温度Ｔ１で押出機から排出して成形し、熱可塑性樹脂成形体を得ることと、
（Ａ）熱可塑性樹脂組成物Ｂを前記押出機に供給することにより、押出機に残留している熱可塑性樹脂組成物Ａの溶融物を樹脂温度Ｔ２で押出機から排出することと、
（Ｂ）熱可塑性樹脂組成物Ｂを前記押出機にさらに供給して、前記熱可塑性樹脂組成物Ｂの溶融物を樹脂温度Ｔ３’で押出機から排出して成形し、さらなる熱可塑性樹脂成形体を得ることと、
を含み、
前記熱可塑性樹脂組成物Ａと熱可塑性樹脂組成物Ｂとは組成において異なり、かつ、
Ｔ１、Ｔ２およびＴ３’は、下記（１）および（２）の関係式を満たす、方法：
（１）Ｔ１＜Ｔ２
（２）Ｔ２＞Ｔ３’
が提供される。本発明のある態様では、上記式において、（１）はＴ１＋５℃≦Ｔ２とし、（２）はＴ２−５℃≧Ｔ３’とすることができる。
【００１９】
本発明によれば、熱可塑性樹脂組成物Ａの溶融物を排出して成形した押出機であって、熱可塑性樹脂組成物Ａが内部に残留している押出機において、熱可塑性樹脂組成物Ｂにより残留熱可塑性樹脂組成物Ａを押出機から排出し、その後、熱可塑性樹脂組成物Ｂから成形体を製造する方法が提供される。具体的には、本発明によれば、押出機を用いて熱可塑性樹脂成形体を製造する方法であって、
押出機は、熱可塑性樹脂組成物Ａの溶融物を排出して成形した押出機であり、熱可塑性樹脂組成物Ａが内部に残留しており、
方法は、
（Ａ）熱可塑性樹脂組成物Ｂを前記押出機に供給することにより、押出機に残留している熱可塑性樹脂組成物Ａの溶融物を樹脂温度Ｔ２で押出機から排出することと、
（Ｂ）熱可塑性樹脂組成物Ｂを前記押出機にさらに供給して、前記熱可塑性樹脂組成物Ｂの溶融物を樹脂温度Ｔ３’で押出機から排出して成形し、熱可塑性樹脂成形体を得ることと、
を含み、
前記熱可塑性樹脂組成物Ａと熱可塑性樹脂組成物Ｂとは組成において異なり、かつ、
Ｔ１、Ｔ２およびＴ３’は、下記（１）および（２）の関係式を満たす、方法：
（１）Ｔ１＜Ｔ２
（２）Ｔ２＞Ｔ３’
が提供される。本発明のある態様では、上記式において、（１）はＴ１＋５℃≦Ｔ２とし、（２）はＴ２−５℃≧Ｔ３’とすることができる。
【００２０】
＜熱可塑性樹脂組成物＞
以下の説明において「熱可塑性樹脂組成物」を「熱可塑性樹脂組成物Ａ」、「熱可塑性樹脂組成物Ｂ」、及び「熱可塑性樹脂組成物Ｃ」と呼ぶことがある。このとき、熱可塑性樹脂組成物ＡとＢとは組成において異なり、熱可塑性樹脂組成物ＢとＣとは組成において異なり、熱可塑性樹脂組成物ＡとＣとは組成において異なる。
【００２１】
本発明に用いることができる熱可塑性樹脂組成物としては、例えば、ポリスチレン、ハイインパクトポリスチレン、ミディアムインパクトポリスチレンのようなゴム補強スチレン系樹脂；スチレン−アクリロニトリル共重合体（ＳＡＮ樹脂）、アクリロニトリル−ブチルアクリレートラバー−スチレン共重合体（ＡＡＳ樹脂）、アクリロニトリル−エチレンプロピルラバー−スチレン共重合体（ＡＥＳ）、アクリロニトリル−塩化ポリエチレン−スチレン共重合体（ＡＣＳ）、ＡＢＳ樹脂（たとえば、アクリロニトリル−ブタジエン−スチレン共重合体、アクリロニトリル−ブタジエン−スチレン−アルファメチルスチレン共重合体、アクリロニトリル−メチルメタクリレート−ブタジエン−スチレン共重合体）等のスチレン系樹脂；ポリメチルメタクリレート（ＰＭＭＡ）等のアクリル系樹脂；低密度ポリエチレン（ＬＤＰＥ）、高密度ポリエチレン（ＨＤＰＥ）、ポリプロピレン（ＰＰ）等のオレフィン系樹脂；ポリ塩化ビニル、ポリ塩化ビニリデン等の塩化ビニル系樹脂；エチレン塩化ビニル酢酸ビニル共重合体、エチレン塩化ビニル共重合体等の塩化ビニル系共重合樹脂；ポリエチレンテレフタレート（ＰＥＴＰ、ＰＥＴ）、ポリブチレンテレフタレート（ＰＢＴＰ、ＰＢＴ）等のポリエステル系樹脂；ポリカーボネート（ＰＣ）、変性ポリカーボネート等のポリカーボネート系樹脂；ポリアミド６６、ポリアミド６、ポリアミド４６等のポリアミド系樹脂；ポリオキシメチレンコポリマー、ポリオキシメチレンホモポリマー等のポリアセタール（ＰＯＭ）樹脂；その他のエンジニアリング樹脂、スーパーエンジニアリング樹脂、たとえば、ポリエーテルスルホン（ＰＥＳ）、ポリエーテルイミド（ＰＥＩ）、熱可塑性ポリイミド（ＴＰＩ）、ポリエーテルケトン（ＰＥＫ）、ポリエーテルエーテルケトン（ＰＥＥＫ）、ポリフェニレンサルファイド（ＰＳＵ）、セルロースアセテート（ＣＡ）、セルロースアセテートブチレート（ＣＡＢ）、エチルセルロース（ＥＣ）等のセルロース誘導体、液晶ポリマー、液晶アロマチックポリエステル等の液晶系ポリマーが挙げられる。また、熱可塑性ポリウレタンエラストマー（ＴＰＵ）、熱可塑性スチレンブタジエンエラストマー（ＴＳＢＣ）、熱可塑性ポリオレフィンエラストマー（ＴＰＯ）、熱可塑性ポリエステルエラストマー（ＴＰＥＥ）、熱可塑性塩化ビニルエラストマー（ＴＰＶＣ）、熱可塑性ポリアミドエラストマー（ＴＰＡＥ）等の熱可塑性エラストマーを用いることもできる。本実施形態においては、一種またはそれ以上の熱可塑性樹脂組成物のブレンド体を用いたり、添加材等を含有させて用いてもよい。
【００２２】
本発明に用いることができる熱可塑性樹脂組成物としては、透明性および耐候性等の品質が求められるアクリル樹脂組成物であることが好ましい。特に、透明性、耐候性、柔軟性、および加工性等を要求されるアクリル樹脂成形体は、焦げ付きやすいゴム含有重合体を含むため、熱可塑性樹脂組成物として特に好適に使用できる。
【００２３】
＜アクリル樹脂組成物＞
本明細書では、「アクリル酸アルキル」および「メタクリル酸アルキル」とはそれぞれ、アクリル酸のアルキルエステルおよびメタクリル酸のアルキルエステルを意味する。本明細書ではまた、「（メタ）アクリル」とは、アクリルおよび／またはメタクリルを意味する。本明細書ではさらに、「（メタ）アクリル酸アルキル」とは、アクリル酸アルキルおよび／またはメタクリル酸アルキルを意味する。
【００２４】
本発明に用いることができるアクリル樹脂組成物としては、（メタ）アクリル酸アルキルを主成分とする以外は特に限定されるものではない。また、後述するゴム含有重合体を含んでいてもよい。
【００２５】
本発明に用いることができるアクリル樹脂組成物は、熱可塑性重合体を含むことができる。熱可塑性重合体としては、炭素数１〜４のアルキル基を有するアルキルメタクリレート単位５０〜１００質量％及びこれと共重合可能な少なくとも１種の他のビニル単量体を単量体単位として０〜５０質量％を含有し、重合体の還元粘度が０．１Ｌ／ｇ以下である熱可塑性重合体を挙げることができる。尚、この還元粘度は、周知の方法により測定できるが、例えば、重合体０．１ｇをクロロホルム１００ｍＬに溶解し、２５℃で測定することができる。前記アルキルメタクリレート単位の含有量は７０〜１００質量％であることが好ましい。また熱可塑性重合体は、ガラス転移温度が８０〜１１０℃であることが好ましい。このような熱可塑性重合体の具体例として、例えば、三菱レイヨン（株）製の「アクリペットＶＨ」、「アクリペットＭＤ」、「アクリペットＭＦ」（いずれも商品名）等が挙げられる。
【００２６】
＜ゴム含有重合体＞
本発明に用いることができる熱可塑性樹脂組成物はゴム含有重合体を含むことができる。このゴム含有重合体は以下に示すゴム含有重合体（Ｇ）であることが好ましい。
【００２７】
＜ゴム含有重合体（Ｇ）の製造方法の概略＞
ゴム含有重合体（Ｇ）は、アクリル酸アルキルを全単量体単位に対して３０質量％以上含む単量体成分（ａ）を重合してゴム重合体（Ａ）を製造する工程、及び、該ゴム重合体（Ａ）の存在下にメタクリル酸アルキルを５１質量％以上含む単量体成分（ｂ）を重合する工程を経て製造される重合体とすることができる。単量体成分（ａ）は、それを単独で重合して得られる重合体のガラス転移温度（Ｔｇ）が−５０〜２５℃となる成分であることが好ましい。また、単量体成分（ｂ）は、それを単独で重合して得られる重合体のガラス転移温度（Ｔｇ）が７０〜１２０℃となる成分であることが好ましい。
【００２８】
単量体成分（ａ）の重合に先立ち、成分（ｓ）を乳化重合する工程であって、成分（ｓ）は、それを単独で重合して得られる重合体のＴｇが７０〜１２０℃となる成分である乳化重合工程を行うことができる。また、単量体成分（ａ）の乳化重合工程と単量体成分（ｂ）の乳化重合工程との間では、必要に応じて単量体成分（ｃ）等を乳化重合する工程を行うことができる。
【００２９】
アクリル樹脂組成物中に占めるゴム含有重合体（Ｇ）と前記熱可塑性重合体の含有量の比率は、９５：５〜５：９５（質量部）程度であることが好ましい。
【００３０】
＜ゴム含有重合体（Ｇ）の製造方法＞
先ずゴム含有重合体（Ｇ）の単量体成分を説明し、次いで重合体の具体的製造方法を説明する。
【００３１】
＜単量体成分（ａ）＞
単量体成分（ａ）は、単量体の総量に対してアクリル酸アルキルを３０質量％以上含む単量体混合物であって、多段階重合工程を実施する場合は一段目の重合工程の原料となる単量体混合物である。単量体成分（ａ）を原料として重合することによってゴム重合体（Ａ）が製造される。
【００３２】
アクリル酸アルキル（以下、「単量体（ａ１）」という場合がある。）としては、直鎖状、分岐状のいずれでもよい。アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、及びアクリル酸ｎ−オクチルが挙げられる。これらの中で、アクリル酸ｎ−ブチルが好ましい。アクリル酸アルキルは単独で又は二種以上を混合して使用できる。
【００３３】
単量体成分（ａ）中のアクリル酸アルキル以外の単量体としては、メタクリル酸アルキル（以下、「単量体（ａ２）」という場合がある。）、これらと共重合可能な二重結合を１個有する他の単量体（以下、「単官能性単量体（ａ３）」という場合がある。）、及び多官能性単量体（以下、「多官能性単量体（ａ４）」という場合がある。）等が挙げられる。単量体成分（ａ）中のアクリル酸アルキル以外の単量体は、単独で又は二種以上を混合して使用できる。
【００３４】
メタクリル酸アルキルとしては、例えば、アルキル基が直鎖状は分岐鎖状のものが挙げられる。メタクリル酸アルキルの具体例としては、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、及びメタクリル酸ｔ−ブチルが挙げられる。メタクリル酸アルキルは単独で又は二種以上を混合して使用できる。
【００３５】
単官能性単量体（ａ３）としては、例えば、アクリル酸アルコキシ、アクリル酸シアノエチル、アクリルアミド、（メタ）アクリル酸等のアクリル系単量体；スチレン、アルキル置換スチレン等の芳香族ビニル単量体；及びアクリロニトリル、メタクリロニトリル等のシアン化ビニル単量体が挙げられる。単官能性単量体（ａ３）は単独で又は二種以上を混合して使用できる。
【００３６】
多官能性単量体（ａ４）としては、共重合性の二重結合を１分子内に２個以上有する架橋性単量体が挙げられ、具体例としては以下のものが挙げられる。ジ（メタ）アクリル酸エチレングリコール、ジ（メタ）アクリル酸１，３−ブチレングリコール、ジ（メタ）アクリル酸１，４−ブチレングリコール、ジ（メタ）アクリル酸プロピレングリコール等のジ（メタ）アクリル酸アルキレングリコール；ジビニルベンゼン、トリビニルベンゼン等のポリビニルベンゼン；及びトリアリルシアヌレート、トリアリルイソシアヌレート等のシアヌレート系単量体、メタクリル酸アリル等のα，β−不飽和カルボン酸又はジカルボン酸のアリル、メタリル又はクロチルエステル等。多官能性単量体（ａ４）は単独で又は二種以上を混合して使用できる。
【００３７】
単量体成分（ａ）中のアクリル酸アルキルの含有量は、好ましくは３０〜９９．９質量％である。単量体成分（ａ）中のメタクリル酸アルキルの含有量は、好ましくは０〜６９．９質量％である。単量体成分（ａ）中の単官能性単量体（ａ３）の含有量は、好ましくは０〜２０質量％である。単量体成分（ａ）中の多官能性単量体（ａ４）の含有量は、好ましくは０．１〜１０質量％である。
【００３８】
ゴム重合体（Ａ）のガラス転移温度（以下、「Ｔｇ」という。）は、例えばフィルム用途における柔軟性、および衝撃強度改質剤用途における耐衝撃性などの点から、好ましくは−５０℃以上２５℃以下である。なお、本発明においては、Ｔｇは、ポリマーハンドブック〔Ｐｏｌｙｍｅｒ  ＨａｎｄＢｏｏｋ（Ｊ．Ｂｒａｎｄｒｕｐ，Ｉｎｔｅｒｓｃｉｅｎｃｅ，１９８９）〕に記載されている値を用いてＦＯＸの式から算出される値をいう。また、ゴム含有重合体（Ｇ）中のゴム重合体（Ａ）の含有量は、例えばフィルム用途におけるゴム含有重合体（Ｇ）の製膜性、および衝撃強度改質剤用途におけるゴム含有重合体（Ｇ）が添加された樹脂成形体の耐衝撃性などの点から、好ましくは５〜７０質量％である。
【００３９】
ゴム含有重合体（Ｇ）中の単量体成分（ａ）は２段以上に分けて重合してもよい。
【００４０】
＜単量体成分（ｂ）＞
単量体成分（ｂ）は、多段階重合工程を実施する場合は、最終段目の重合の原料となる単量体混合物であり、ゴム含有重合体（Ｇ）の成形性、および／または機械的性質に関与する成分である。単量体成分（ｂ）中のメタクリル酸アルキルとしては、単量体成分（ａ）の説明において「単量体（ａ２）」として挙げた単量体からなる群から選択される一種以上の単量体を用いることができる。単量体成分（ｂ）中の、メタクリル酸アルキル以外の他の単量体としては、アクリル酸アルキル、及び、これらと共重合可能な二重結合を１個有する他の単量体（以下、「単官能性単量体（ｂ３）」という場合がある。）を挙げることができる。アクリル酸アルキルとしては、「単量体（ａ１）」として挙げた単量体からなる群から選択される一種以上の単量体を用いることができる。単官能性単量体（ｂ３）としては、「単官能性単量体（ａ３）」として挙げた単量体からなる群から選択される一種以上の単量体を用いることができる。単量体成分（ｂ）を乳化重合する工程は、二段以上とすることができる。
【００４１】
単量体成分（ｂ）中のメタクリル酸アルキルの含有量は、好ましくは５１〜１００質量％である。単量体成分（ｂ）中のアクリル酸アルキルの含有量は、好ましくは０〜２０質量％である。単量体成分（ｂ）中の単量体（ｂ３）の含有量は、好ましくは０〜４９質量％である。
【００４２】
重合方法の全工程において使用される単量体成分の総量１００質量％中に占める、単量体成分（ｂ）の使用量は、例えばフィルム用途におけるゴム含有重合体（Ｇ）の製膜性、および衝撃強度改質剤用途におけるゴム含有重合体（Ｇ）が添加された樹脂成形体の耐衝撃性などの点から、好ましくは３０〜９５質量％である。
【００４３】
＜単量体成分（ｓ）＞
単量体成分（ａ）を重合してゴム重合体（Ａ）を製造する工程に先立ち、それを単独で重合して得られる重合体のＴｇが７０〜１２０℃となる成分（ｓ）を乳化重合する工程を含むことができる。単量体成分（ｓ）としては単量体成分（ｂ）と同じものを挙げることができる。
【００４４】
＜単量体成分（ｃ）＞
単量体成分（ａ）を重合してゴム重合体（Ａ）を製造する工程、及び、該ゴム重合体（Ａ）の存在下に単量体成分（ｂ）を重合する工程の間には、単量体成分（ｃ）を乳化重合する工程を含むことができる。単量体成分（ｃ）としては、アクリル酸アルキル９．９〜９０質量％、メタクリル酸アルキル０〜９０質量％、これらと共重合可能な二重結合を１個有する他の単量体０〜２０質量％、及び多官能性単量体０．１〜１０質量％を含む混合物が挙げられる。ここで用いられる他の単量体及び多官能性単量体としては、前述の単官能性単量体（ａ３）および多官能性単量体（ａ４）が挙げられる。
【００４５】
単量体成分（ｃ）を乳化重合する工程は、二段以上とすることができる。二段以上で重合する場合、単量体成分（ｃ）の組成は同一でもよく異なっていてもよい。また、単量体成分（ｃ）は界面活性剤を含んでいてもよく、さらに水と混合・撹拌して乳化液として重合容器内に供給してもよい。
【００４６】
＜重合方法＞
ゴム含有重合体（Ｇ）の製造法としては、例えば、逐次多段乳化重合法が挙げられる。３段階で重合する方法として、ゴム状重合体（Ａ）を得るための単量体成分（ａ）、水及び界面活性剤を混合して乳化液とした状態で重合容器内に供給して重合した後に、単量体成分（ｃ）を重合容器内に供給して重合し、さらに単量体成分（ｂ）、水及び界面活性剤を混合して乳化液とした状態で重合容器内に供給して重合する方法が挙げられる。なお、単量体成分（ｃ）を重合容器内に供給して重合する工程は、必要に応じて行われる工程であり、２段階で重合してもよい。すなわち、ゴム含有重合体（Ｇ）は、ゴム状重合体（Ａ）を得るための単量体成分（ａ）、水及び界面活性剤を混合して乳化液とした状態で重合容器内に供給して重合した後に、単量体成分（ｂ）、水及び界面活性剤を混合して乳化液とした状態で重合容器内に供給して重合してもよい。
【００４７】
上記の方法で製造されたゴム含有重合体（Ｇ）を用いて得られる重合体製品は、最終的に得られる重合体ラテックス中における粗大粒子が少ないという利点を有する。特に重合体製品がフィルムである場合はフィッシュアイが少ない点で好ましい。
【００４８】
逐次多段乳化重合法で製造する際に使用される界面活性剤としては、例えば、アニオン系、カチオン系及びノニオン系の界面活性剤が挙げられる。これらは単独で又は二種以上を混合して使用できる。アニオン系の界面活性剤としては、例えば以下のものが挙げられる。ロジン石鹸、オレイン酸カリウム、ステアリン酸ナトリウム、ミリスチン酸ナトリウム、Ｎ−ラウロイルザルコシン酸ナトリウム、アルケニルコハク酸ジカリウム系等のカルボン酸塩；ラウリル硫酸ナトリウム等の硫酸エステル塩；ジオクチルスルホコハク酸ナトリウム、ドデシルベンゼンスルホン酸ナトリウム、アルキルジフェニルエーテルジスルホン酸ナトリウム系等のスルホン酸塩；及び、ポリオキシエチレンアルキルフェニルエーテルリン酸ナトリウム、ポリオキシエチレンアルキルエーテルリン酸ナトリウム等のリン酸エステル塩。アニオン系の界面活性剤の市販品の具体例としては、例えば以下の商品名のものが挙げられる。三洋化成工業（株）製のエレミノールＮＣ−７１８、東邦化学工業（株）製のフォスファノールＬＯ−５２９、フォスファノールＲＳ−６１０ＮＡ、フォスファノールＲＳ−６２０ＮＡ、フォスファノールＲＳ−６３０ＮＡ、フォスファノールＲＳ−６４０ＮＡ、フォスファノールＲＳ−６５０ＮＡ及びフォスファノールＲＳ−６６０ＮＡ、並びに花王（株）製のラテムルＰ−０４０４、ラテムルＰ−０４０５、ラテムルＰ−０４０６及びラテムルＰ−０４０７。
【００４９】
単量体成分、水及び界面活性剤を混合して乳化液を調製する方法としては、例えば以下の（i）〜（iii）の方法が挙げられる。（i）水中に単量体成分を仕込んだ後、界面活性剤を投入する方法、（ii）水中に界面活性剤を仕込んだ後に単量体成分を投入する方法、及び（iii）単量体成分中に界面活性剤を仕込んだ後に水を投入する方法。
【００５０】
単量体成分を水及び界面活性剤と混合して乳化液を調製するための混合装置としては、例えば、攪拌翼を備えた攪拌機；ホモジナイザー、ホモミキサー等の強制乳化装置；及び膜乳化装置が挙げられる。
【００５１】
上記乳化液としては、単量体成分の油中に水滴が分散した油中水（Ｗ／Ｏ）型、水中に単量体成分の油滴が分散した水中油（Ｏ／Ｗ）型のいずれの分散体でも使用することができる。Ｏ／Ｗ型であってかつ分散相の油滴の直径が１００μｍ以下であることが好ましく、５０μｍ以下であることがより好ましく、１５μｍ以下であることが特に好ましい。
【００５２】
上記乳化液の調製に用いる界面活性剤の量は、重合のすべての段階における単量体成分の総量を１００質量部としたとき、０．５質量部以上１．６質量部以下とすることが望ましい。逐次多段重合体の粒径調整において、通常、一段目の界面活性剤の使用量により粒径が調整される。しかしながら、本発明においては、単量体成分に加える界面活性剤とは別に、重合容器内に予め仕込む水（水性媒体）中に界面活性剤を添加することにより、少ない界面活性剤の使用量で、ゴム含有重合体の粒子径を小さくすることができる。
【００５３】
単量体成分（ａ）及び単量体成分（ｂ）を重合する際、または更に単量体成分（ｃ）を重合する際に使用される重合開始剤及び連鎖移動剤としては公知のものが使用できる。重合開始剤及び連鎖移動剤の添加方法としては、水相中および単量体相中のいずれか一方に添加する方法、又は両相中に添加する方法が挙げられる。
【００５４】
重合開始剤としては、例えば、過酸化物、アゾ系開始剤及びレドックス系開始剤が挙げられる。レドックス系開始剤とは、過酸化物と酸化剤又は還元剤を組み合わせた開始剤、及びアゾ系開始剤と酸化剤又は還元剤を組み合わせた開始剤であり、レドックス系開始剤の具体例としては、硫酸第一鉄、エチレンジアミン四酢酸ニナトリウム、ソジウムホルムアルデヒドスルホキシレート及びヒドロパーオキサイドを組み合わせたスルホキシレート系開始剤が挙げられる。
【００５５】
連鎖移動剤としては、例えば、炭素数２〜２０のアルキルメルカプタン、メルカプト酸類、チオフェノール及び四塩化炭素が挙げられる。これらは単独で又は二種以上を混合して使用できる。例えば、ｎ−オクチルメルカプタンが挙げられる。
【００５６】
ゴム含有重合体（Ｇ）のラテックスの製造方法として、単量体成分（ａ）、水及び界面活性剤を混合して乳化液とした状態で反応器内に供給して重合した後に、単量体成分（ｃ）を反応器内に供給して重合し、さらに単量体成分（ｂ）、水及び界面活性剤を混合して乳化液とした状態で反応器内に供給して重合する方法で製造する方法が挙げられる。この場合、硫酸第一鉄、エチレンジアミン四酢酸ニナトリウム及びソジウムホルムアルデヒドスルホキシレート２水和物を含む、反応器内の水溶液を重合温度まで昇温した後に、単量体成分（ａ）、水及び界面活性剤を混合した乳化液を反応器内に供給して重合した後に、単量体成分（ｃ）を反応器内に供給して重合し、さらに単量体成分（ｂ）、水及び界面活性剤を混合した乳化液を反応器内に供給して重合する方法が好ましい。ここで、単量体成分（ｃ）を反応器内に供給して重合する工程は任意の工程であり、本発明のゴム含有重合体（Ｇ）のラテックスの製造方法から省略することができる。
【００５７】
ゴム含有重合体（Ｇ）のラテックスを得るための重合温度としては用いる重合開始剤等の種類や量によって異なるが、例えば４０〜１２０℃程度である。
【００５８】
上記の方法で得られたゴム含有重合体（Ｇ）のラテックスは、必要に応じてろ材を配したろ過装置を用いて処理することができる。
【００５９】
このようにして得られたゴム含有重合体（Ｇ）のラテックスは、ラテックス状態のままで各種用途に使用することができる。また、塩析凝固法、酸析凝固法、凍結凝固法、スプレードライ法など公知の方法により、ラテックス中からゴム含有重合体（Ｇ）を回収し、これを乾燥して、ゴム含有重合体（Ｇ）の粉体として使用することができる。更に、この粉体を溶融押し出ししてペレット化して、使用することができる。
【００６０】
ゴム含有重合体（Ｇ）を、金属塩を用いた塩析処理による凝固法で回収する場合、最終的に得られたゴム含有重合体（Ｇ）中の残存金属含有量を８００ｐｐｍ以下にすることが好ましく、残存金属含有量は微量であるほど好ましい。
【００６１】
＜添加剤＞
本発明のアクリル樹脂組成物には、必要に応じて、例えば安定剤、滑剤、加工助剤、可塑剤、耐衝撃助剤、発泡剤、充填剤、着色剤、紫外線吸収剤等の配合剤を含むことができる。
特にアクリル樹脂成形体がアクリル樹脂フィルムであって基材の保護層として使用される際は、耐候性を付与するためにアクリル樹脂組成物中には紫外線吸収剤が含有されていることが好ましい。紫外線吸収剤の種類は、特に限定されないが、分子量４００以上のベンゾトリアゾール系紫外線吸収剤、分子量４００以上のトリアジン系紫外線吸収剤が特に好ましい。前者の市販品としては、例えば、チバ・スペシャリティ・ケミカルズ（株）の商品名チヌビン２３４、（株）ＡＤＥＫＡの商品名アデカスタブＬＡ−３１、後者の市販品としては、例えば、チバ・スペシャリティ・ケミカルズ（株）の商品名チヌビン１５７７、（株）ＡＤＥＫＡの商品名アデカスタブＬＡ−４６等が挙げられる。
【００６２】
紫外線吸収剤の添加量は、アクリル樹脂成形体を構成する樹脂１００質量部に対して、０．１〜１０質量部が好ましい。耐候性の観点から、より好ましくは０．５質量部以上、特に好ましくは１質量部以上である。他方、製膜時の工程汚れを防止する観点、成形体の透明性の観点から、５質量部以下がより好ましく、３質量部以下が特に好ましい。
【００６３】
アクリル樹脂組成物には、特に、光安定剤が含有されていることが好ましい。光安定剤としては、公知のものを用いることが出来るが、特にヒンダードアミン系光安定剤等のラジカル捕捉剤が好ましい。このような光安定剤の市販品として、（株）ＡＤＥＫＡのアデカスタブＬＡ−５７、アデカスタブＬＡ−６７、サノールＬＳ−７７０、ＢＡＳＦ社のＣＨＩＭＡＳＳＯＲＢ２０２０ＦＤＬ、ＣＨＩＭＡＳＳＯＲＢ９４４ＦＤＬ等（以上、商品名）が挙げられる。
【００６４】
ヒンダードアミン系光安定剤の含有量は、アクリル樹脂成形体を構成する樹脂１００質量部に対して、０．１〜５質量部が好ましい。耐光性の観点から、より好ましくは０．２質量部以上である。他方、製膜時の工程汚れを防止する観点から、より好ましくは２質量部以下、特に好ましくは１．５質量部以下である。
【００６５】
＜押出機＞
本発明に用いることができる押出機としては、例えば、一軸、同方向二軸、異方向二軸等の一般的な装置が挙げられる。
熱可塑性樹脂成形体が後述するペレットである場合、好ましい押出機は、二軸混練押出機等の混練効果の大きい装置である。好ましい二軸押出機としては、東芝機械（株）製のＴＥＭシリーズなどが挙げられる。また、スクリュー構成としては、熱可塑性樹脂組成物を搬送する搬送部とニーディングゾーンや溶融物の送り方向が逆のスクリューセグメント（螺旋の巻き方向が逆のスクリューセグメント）など熱可塑性樹脂組成物を混練するための混練部を有するスクリュー構成が挙げられる。
【００６６】
また、押出機は原料である熱可塑性樹脂組成物中の水分や溶融混練された溶融物から発生する揮発ガスを脱気できるベントを有するものが好ましい。ベントには真空ポンプの如き減圧用ポンプが好ましく設置される。かかる設置により発生水分や揮発ガスは効率よく押出機外部へ排出される。また押出原料中に混入した異物などを除去するためのスクリーンを押出機のダイ部前のゾーンに設置し、異物を熱可塑性樹脂組成物から取り除くことも可能である。かかるスクリーンとしては金網メッシュ、焼結金属不織布などを用いた、フィルターパック、スクリーンチェンジャー、リーフディスクフィルタなどが例示される。
【００６７】
また、混練効果を大きくする方法としては、スクリューの回転数をできるだけ高くし、熱可塑性樹脂組成物の供給量を少なくすることも挙げられ、このようにして溶融押し出しされた熱可塑性樹脂組成物は剪断発熱しやすくなりヘッド部での温度が高くなる傾向にある。押出機内で溶融混練された溶融物は、ヘッド部に設置された直径３〜５ｍｍ程度のノズルを有するダイからストランドとして押出され、コールドカット法やホットカット法などでカットされて、ペレット化される。
【００６８】
＜樹脂温度＞
本発明の樹脂温度は、押出機のヘッド部で計測される熱可塑性樹脂組成物の溶融物の樹脂温度を示す。樹脂温度は熱可塑性樹脂組成物を溶融することができる温度であれば特に限定されない。
【００６９】
熱可塑性樹脂組成物が前記アクリル樹脂組成物である場合、又は前記ゴム含有重合体を含んでいる場合は、樹脂温度が２００℃以上であれば溶融押出がしやすく生産性が良好になり、２８０℃以下であればアクリル樹脂組成物の熱劣化が進みにくくなるためフィッシュアイ等の発生を抑制でき、外観の良好な熱可塑性樹脂成形体が得られる。
【００７０】
本発明の熱可塑性樹脂成形体の製造方法においては、樹脂温度Ｔ１と樹脂温度Ｔ２との間に（１）Ｔ１＜Ｔ２の関係式を満たすものである。本発明の熱可塑性樹脂成形体の製造方法において、式（１）は、Ｔ１＋５℃≦Ｔ２の関係式を満たすことが好ましく、Ｔ１＋１０℃≦Ｔ２であることが好ましく、Ｔ１＋１５℃≦Ｔ２であることがより好ましく、Ｔ１＋２０℃≦Ｔ２であることがさらに好ましい。
【００７１】
樹脂温度Ｔ２を樹脂温度Ｔ１より高くすることで、熱可塑性樹脂組成物Ａと熱可塑性樹脂組成物Ｂの溶融粘度が低くなり、せん断速度に起因する押出機内の壁面と中心部との溶融粘度差が小さくなると考えられ、押出機内の壁面に滞留した熱可塑性樹脂組成物Ａの熱劣化物を効率的に排出することが出来る。そのため、熱可塑性樹脂組成物Ａの熱劣化物を排出するために必要な熱可塑性樹脂組成物Ｂの樹脂量を減らすことができる。
【００７２】
本発明の熱可塑性樹脂成形体の製造方法においては、樹脂温度Ｔ２と樹脂温度Ｔ３’との間に（２）Ｔ２＞Ｔ３’の関係式を満たすものである。本発明の熱可塑性樹脂成形体の製造方法において、（２）Ｔ２−５℃≧Ｔ３’ の関係式を満たすことが好ましく、Ｔ２−１０℃≧Ｔ３’であることが好ましく、Ｔ２−１５℃≧Ｔ３’であることがより好ましく、Ｔ２−２０℃≧Ｔ３’であることがさらに好ましい。樹脂温度Ｔ３’を樹脂温度Ｔ２より低くすることで、熱可塑性樹脂組成物Ｂの溶融物を成形する工程において、熱可塑性樹脂組成物Ｂの経時的な熱劣化物の発生を抑制することができる。
【００７３】
本発明の熱可塑性樹脂成形体の製造方法においては、樹脂温度Ｔ１と樹脂温度Ｔ３との間にＴ１＜Ｔ３の関係式を満たすことが好ましい。本発明の熱可塑性樹脂成形体の製造方法において、Ｔ１＋５℃≦Ｔ３の関係式を満たすことが好ましく、Ｔ１＋１０℃≦Ｔ３であることが好ましく、Ｔ１＋１５℃≦Ｔ３であることがより好ましく、Ｔ１＋２０℃≦Ｔ３であることがさらに好ましい。樹脂温度Ｔ３を樹脂温度Ｔ１より高くすることで、押出機内の熱可塑性樹脂組成物の溶融粘度が低くなり、せん断速度に起因する押出機内の壁面と中心部との溶融粘度差が小さくなると考えられ、押出機内の前品種を効率的に排出することが出来る。そのため、前品種を排出するために必要な熱可塑性樹脂組成物の樹脂量を減らすことができる。
【００７４】
本発明の熱可塑性樹脂成形体の製造方法においては、樹脂温度Ｔ３と樹脂温度Ｔ４との間に（３）Ｔ３＞Ｔ４の関係式を満たすものである。本発明の熱可塑性樹脂成形体の製造方法において、（３）Ｔ３−５℃≧Ｔ４の関係式を満たすことが好ましく、Ｔ３−１０℃≧Ｔ４であることが好ましく、Ｔ３−１５℃≧Ｔ４であることがより好ましく、Ｔ３−２０℃≧Ｔ４であることがさらに好ましい。樹脂温度Ｔ４を樹脂温度Ｔ３より低くすることで、熱可塑性樹脂組成物Ｃの溶融物を成形する工程において、熱可塑性樹脂組成物Ｃの経時的な熱劣化物の発生を抑制することができる。
【００７５】
＜溶融粘度＞
本発明の溶融粘度は、温度２４０℃条件下における、せん断速度９６（１／ｓｅｃ）での熱可塑性樹脂組成物の溶融粘度を示す。
【００７６】
本発明に用いることができる熱可塑性樹脂組成物Ａと熱可塑性樹脂組成物Ｂとの、温度２４０℃条件下における、せん断速度９６（１／ｓｅｃ）での溶融粘度差は、５００Ｐａ・ｓ以下であることが好ましく、３００Ｐａ・ｓ以下であることがより好ましく、２００Ｐａ・ｓ以下であることがさらに好ましい。
【００７７】
本発明に用いることができる熱可塑性樹脂組成物Ｂと熱可塑性樹脂組成物Ｃとの、温度２４０℃条件下における、せん断速度９６（１／ｓｅｃ）での溶融粘度差は、５００Ｐａ・ｓ以下であることが好ましく、３００Ｐａ・ｓ以下であることがより好ましく、２００Ｐａ・ｓ以下であることがさらに好ましい。熱可塑性樹脂組成物Ａと熱可塑性樹脂組成物Ｂとの溶融粘度差、または／および、熱可塑性樹脂組成物Ｂと熱可塑性樹脂組成物Ｃとの溶融粘度差、が、５００Ｐａ・ｓ以下であれば、多品種生産においても生産性を低下させることなく実施できる。
【００７８】
＜熱可塑性樹脂成形体＞
本発明によって得られる熱可塑性樹脂成形体としては、例えば、ペレット、フィルム、積層フィルム、シート等が挙げられるが、押出機を用いた熱可塑性樹脂成形体であれば特に限定されない。
【００７９】
＜フィルム＞
本発明によって得られる熱可塑性樹脂成形体がフィルムである場合、溶融流延法や、Ｔダイ法、インフレーション法などの公知の方法によって製造することができるが、経済性の点からＴダイ法が好ましい。
【００８０】
Ｔダイ法によりフィルムを成形する場合、金属ロール、非金属ロール及び金属ベルトから選ばれる複数のロール又はベルトに狭持して製膜する方法を用いれば、得られるフィルムの表面平滑性を向上させ、フィルムに印刷処理した際の印刷抜けを抑制することができる。なお、金属ロールとしては、特許第２８０８２５１号公報に記載の金属製の鏡面タッチロール、またはＷＯ９７／２８９５０号公報に記載の金属スリーブ（金属製薄膜パイプ）と成型用ロールからなるスリーブタッチ方式で使用されるロール等を例示することができる。また、非金属ロールとしては、シリコンゴム性等のタッチロール等を例示することができる。更に、金属ベルトとしては、金属製のエンドレスベルト等を例示することができる。なお、これらの金属ロール、非金属ロール及び金属ベルトを複数組み合わせて使用することもできる。
【００８１】
以上に述べた、金属ロール、非金属ロール及び金属ベルトから選ばれる複数のロール又はベルトに狭持して製膜する方法では、溶融押出後の熱可塑性樹脂組成物を、実質的にバンク（樹脂溜まり）が無い状態で狭持し、実質的に圧延されることなく面転写させて製膜することが好ましい。バンク（樹脂溜まり）を形成することなく製膜した場合は、冷却過程にある熱可塑性樹脂組成物が圧延されることなく面転写されるため、この方法で製膜したフィルムの加熱収縮率を低減することもできる。
【００８２】
なお、Ｔダイ法などで溶融押出しをする場合は、２００メッシュ以上のスクリーンメッシュで溶融状態にある熱可塑性樹脂組成物を濾過しながら押出しすることも、フィルム中のフィッシュアイ低減の観点から好ましい。
【００８３】
＜積層フィルム＞
また、本発明によって得られる熱可塑性樹脂成形体がフィルムである場合、フィルムの表面には他の樹脂を積層することができる。例えば、表面硬度が必要な場合は、表面硬度が高いアクリル樹脂を用いることが好ましい。具体的には、鉛筆硬度（ＪＩＳ  Ｋ５４００に基づく測定）が２Ｈ以上のアクリル樹脂を用いることによって、耐成形白化、表面硬度（耐擦傷性）、及び耐熱性を備えたアクリル樹脂積層フィルムが得られるため、好ましい。
【００８４】
また、耐候性、耐溶剤性を向上させる観点から、フッ素樹脂を積層してもよい。フッ素系樹脂の種類は特に限定されず、公知のフッ素系樹脂を使用することができる。具体的には、フッ化ビニリデン重合体、フッ化ビニリデンとフッ化ビニル、テトラフロロエチレン等のフッ素化合物、あるいはアクリル酸アルキルエステル、メタクリル酸アルキルエステル等のアクリル系単量体とフッ化ビニリデンとの共重合体、またはフッ化ビニリデン重合体を主成分とした樹脂組成物が挙げられる。
【００８５】
このフッ素樹脂層は、必要に応じて、一般の配合剤、例えば、安定剤、滑剤、加工助剤、可塑剤、耐衝撃剤、発泡剤、充填剤、抗菌剤、防カビ剤、離型剤、帯電防止剤、着色剤、艶消し剤、紫外線吸収剤、光安定化剤等を含むことができる。
【００８６】
＜フィルムの厚み＞
本発明によって得られる熱可塑性樹脂成形体がフィルムである場合、フィルムの厚みは３００μｍ以下が好ましい。積層成形品に用いる場合は、その厚みは５０μｍ〜３００μｍが好ましい。この厚みが５０μｍ以上であると、成形品外観において十分な深みが得られる。また特に、複雑な形状に成形する場合、延伸によって十分な厚みが得られる。一方、厚みが３００μｍ以下であると、適度な剛性を有することになるので、ラミネート性、二次加工性等が向上する。また、単位面積あたりの質量の点で、経済的に有利になる。さらには、製膜性が安定してフィルムの製造が容易になる。
【００８７】
また、本発明のフィルムには、必要に応じて、各種機能付与のための表面処理を施すことができる。表面処理としては、シルク印刷、インクジェットプリント等の印刷処理、金属調付与あるいは反射防止のための金属蒸着、スパッタリング、湿式メッキ処理、表面硬度向上のための表面硬化処理、汚れ防止のための撥水化処理あるいは光触媒層形成処理、塵付着防止、あるいは電磁波カットを目的とした帯電防止処理、反射防止層形成、防眩処理等が挙げられる。
上述した処理の中でも、印刷処理を施す場合には、フィルムに片側印刷処理を行うことが好ましく、中でも、印刷面を基材樹脂との接着面に配した裏面印刷が、印刷面の保護や高級感の付与の点から特に好ましい。
【００８８】
＜フィルムと基材との積層体＞
また、本発明のフィルムは、基材に積層することができる。例えば、アクリル樹脂フィルムを透明のまま使用し、基材上に積層すれば、クリアな塗装の代替として用いることができ、基材の色調を生かすことができる。このように基材の色調を生かす用途においては、アクリル樹脂フィルムは、ポリ塩化ビニルフィルムやポリエステルフィルムに比べ、透明性、深み感や高級感の点で優れている。
【００８９】
アクリル樹脂フィルムを積層する基材としては、各種樹脂成形品、木工製品および金属成形品が挙げられる。また、樹脂成形品のうち、アクリル樹脂フィルムと溶融接着可能な熱可塑性樹脂成形品を構成する樹脂としては、ＡＢＳ樹脂、ＡＳ樹脂、ポリスチレン樹脂、ポリカーボネート樹脂、塩化ビニル樹脂、アクリル樹脂、ポリエステル系樹脂あるいはこれらを主成分とする樹脂が挙げられる。これらの中でも、接着性の点でＡＢＳ樹脂、ＡＳ樹脂、ポリカーボネート樹脂、塩化ビニル樹脂あるいはこれらの樹脂を主成分とする樹脂が好ましい。なお、ポリオレフィン樹脂等の溶融接着しづらい基材樹脂でも接着層を用いることでアクリル樹脂フィルムと基材とを接着させることは可能である。
【００９０】
厚みが薄く実質的に２次元形状の基材に対してアクリル樹脂フィルムを積層する場合、熱融着できる基材に対しては熱ラミネーション等の公知の方法により貼り合わせることができる。また、熱融着しない基材に対しては、接着剤を用いたり、アクリル樹脂フィルムの片面を粘着加工したりするなどして貼り合わせることができる。
【００９１】
また、３次元形状の基材に対してアクリル樹脂フィルムを積層する場合、予め形状加工したアクリル樹脂フィルムを射出成形用金型に挿入するインサート成形法、金型内で真空成形後、射出成形を行うインモールド成形法等の公知の成形方法により貼り合わせることができる。これらの中でも、インモールド成形法が好ましい。インモールド成形法では、アクリル樹脂フィルムを真空成形により、三次元形状に成形した後、その成形品の中に、射出成形により基材樹脂を流し込み一体化させるので、表層にアクリル樹脂フィルムを有するアクリル積層成形品を容易に得ることができる。また、フィルムの成形と射出成形とを一工程で行えるので、作業性、経済性に優れている。
【００９２】
インモールド成形法における加熱温度としては、アクリル樹脂フィルムが軟化する温度以上であって、通常７０〜１７０℃であることが好ましい。７０℃未満であると、成形が困難になることがあり、１７０℃を超えると、表面外観が悪化したり、離型性が悪くなったりする。
【００９３】
このようなアクリル樹脂成形体は、外観、耐候性、透明性、印刷性、耐水白化性等に優れているので、特に浴室、台所などの水周り部材やサイディング材等の屋外建材部品の保護フィルムとして非常に有用であり、工業的価値が高い。また、アクリル樹脂成形体は、浴室、台所等の水周り部材および外壁材、サイディング材等の外装建材部品の保護フィルム以外の用途にも使用できる。特に、外観の良好なアクリル樹脂フィルムは、例えば、液晶ディスプレイ等の偏光板に使用される偏光膜保護フィルム、あるいは視野角補償、位相差補償のための位相差板に使用される位相差フィルムなどにも使用できる。
【００９４】
また、アクリル樹脂フィルムを積層した積層体の工業的利用分野としては、例えば、道路標識、表示板あるいは視認性を目的とした安全器具に使用される高輝度反射材が挙げられる。高輝度反射材の種類としては、アルミニウム蒸着を施したガラスビーズを基材に埋め込んだカプセル型反射材、プリズム加工した樹脂シートを反射体として使用したプリズム型反射材等があり、いずれのタイプにおいても、上述のアクリル樹脂フィルムは、反射材の表面に積層して使用する保護フィルムとして好適に用いることができる。即ち、上述のアクリル樹脂フィルムを表面に有する高輝度反射材は、雨水等の白化による高輝度反射材の視認性の低下が少ないため、高輝度反射材の保護フィルムとして工業的利用価値が極めて高い。
【実施例】
【００９５】
以下、実施例および比較例により本発明をさらに説明する。尚、以下の説明において、「部」は「質量部」を意味し、略記号／略称は表１に記載の化合物名を意味する。
【００９６】
【表１】
0006515703.tif 000002
【００９７】
先ず、評価方法およびゴム含有重合体の調製例を説明する。
【００９８】
＜評価方法＞
（溶融粘度）
ツインキャピラリー型レオメーター（ロザンド製、ＲＨ７）を用い、バーグレー補正とラビノビッチ補正によって演算された温度２４０℃およびせん断速度９６（１／ｓｅｃ）での溶融粘度を測定した。
（ＭＦＲ）
メルトインデクサー（（株）テクノ・セブン製、Ｌ２４３）を用い、温度２３０℃、荷重１０ｋｇｆにて単位時間当たりの吐出量を測定し、ｇ／１０ｍｉｎのＭＦＲ値を算出した。
（樹脂置換性）
押出機出口からの溶融樹脂を目視にて観察し、黒色樹脂から透明樹脂への切替を下記基準にて評価した。
○：カーボンブラック由来の黒色が最後まで溶融樹脂に残っていない。
×：カーボンブラック由来の黒色が最後まで溶融樹脂に残っている。
（洗浄性）
二軸押出機、及び単軸押出機を分解し、シリンダー内及びダイス壁面の観察を行い、下記基準にて判断した。
○：カーボンブラック由来の黒色が壁面に残っていない。
×：カーボンブラック由来の黒色が壁面に残っている。
（透過率）
厚み３００μｍで得られたフィルムを分光光度計にて測定し、波長６００ｎｍでの透過率を測定した。製膜開始から１ｋｇ吐出時点、３ｋｇ吐出時点での透過率を表４に示す。
【００９９】
＜調製例１＞  ゴム含有多段重合体（Ｉ）の製造
攪拌機を備えた容器内に脱イオン水１０．８部を仕込んだ後、ＭＭＡ０．３部、ｎ−ＢＡ４．５部、ＢＤＭＡ０．２部、ＡＭＡ０．０５部およびＣＨＰ０．０２５部からなる単量体成分（ｉ−ａ−１）を投入し、室温下にて攪拌混合した。次いで、攪拌しながら、界面活性剤Ａ１．３部を上記容器内に投入し、攪拌を２０分間継続して「乳化液１」を調製した。
【０１００】
次に、還流冷却器付き重合容器内に脱イオン水１５６．０部を投入し、７４℃に昇温した。さらに、脱イオン水４．５部にソジウムホルムアルデヒドスルホキシレート０．２０部、硫酸第一鉄０．０００１部およびＥＤＴＡ０．０００３部を加えた混合物を調製し、この混合物を前記重合容器内に投入した。次いで、窒素雰囲気下で攪拌しながら、前記乳化液１を９分間にわたって重合容器内に滴下した後、１５分間反応を継続させ、重合体（Ｉ−ａ１）の重合を完結した。
【０１０１】
続いて、ＭＭＡ９．６部、ｎ−ＢＡ１４．４部、ＢＤＭＡ１部、ＡＭＡ０．２５部およびＣＨＰ０．０１６部からなる単量体成分（ｉ−ａ−２）を、９０分間にわたって前記重合容器内に滴下した後、６０分間反応を継続させ、重合体（Ｉ−ａ２）を生成させた。このようにして重合体（Ｉ−ａ１）および重合体（Ｉ−ａ２）含む重合体（Ｉ−Ａ）を得た。なお、重合体（Ｉ−ａ１）用および重合体（Ｉ−ａ２）用の各単量体成分を、それぞれ別個に、前記と同条件で重合した場合、重合体（Ｉ−ａ１）のＴｇは−４８℃、重合体（Ｉ−ａ２）のＴｇは−１０℃であった。
続いて、ＭＭＡ６部、ＭＡ４部、ＡＭＡ０．０７５部およびＣＨＰ０．０１３部からなる単量体成分（ｉ−ｃ）を、４５分間にわたって前記重合容器内に滴下した後、６０分間反応を継続させ、重合体（Ｉ−Ｃ）を形成させた。なお、重合体（Ｉ−Ｃ）用の単量体成分を、別個に、前記と同条件で重合した場合、重合体（Ｉ−Ｃ）のＴｇは６０℃であった。
【０１０２】
続いて、ＭＭＡ５７部、ＭＡ３部、ｔ−ＢＨＰ０．０７５部およびｎ−ＯＭ０．２４８部からなる単量体成分（ｉ−ｂ）を１４０分間にわたって前記重合容器内に滴下した後、６０分間反応を継続させ、重合体（Ｉ−Ｂ）を形成して、ゴム含有多段重合体（Ｉ）の重合体ラテックスとして用いた。
【０１０３】
得られたゴム含有多段重合体（Ｉ）の重合体ラテックスを、濾材にＳＵＳ製のメッシュ（平均目開き：５４μｍ）を取り付けた振動型濾過装置を用い、濾過した後、酢酸カルシウム３．５部を含む水溶液中で塩析させ、水洗して回収した後、乾燥し、粉体状のゴム含有多段重合体（Ｉ）を得た。表２に各単量体成分の一覧を示す。
【０１０４】
【表２】
0006515703.tif 000003
【０１０５】
＜調製例２＞  ゴム含有多段重合体（ＩＩ）の製造
還流冷却器付き重合容器内に脱イオン水１８６．３部を投入し、７９℃に昇温した。さらに、脱イオン水３．４部にソジウムホルムアルデヒドスルホキシレート０．２５部、硫酸第一鉄０．００００２５部およびＥＤＴＡ０．００００７５部を加えた混合物を調製し、この混合物を前記重合容器内に投入した。
【０１０６】
次いで、窒素雰囲気下で攪拌しながら、ＭＭＡ１１．２５部、ｎ−ＢＡ１２．５部、Ｓｔ１．２５部、ＢＤＭＡ０．７４部、ＡＭＡ０．０９部およびｔ−ＢＨＰ０．０４４部からなる単量体成分（ｉｉ−ａ−１）と界面活性剤Ａ０．７５部との混合物の１／１０仕込みを４分間にわたって重合容器内に滴下した後、１５分間反応を継続させ、その後、前記混合物の残りの９／１０仕込みを１０８分間にわたって重合容器内に滴下した後、４０分間反応時点にてソジウムホルムアルデヒドスルホキシレート０．１２５部を投入し、５５分間反応を継続させ、重合体（ＩＩ−ａ１）の重合を完結した。
【０１０７】
続いて、ｎ−ＢＡ３０．９４部、Ｓｔ６．５６部、ＢＤＭＡ０．１０部、ＡＭＡ０．６５部およびＣＨＰ０．１０６部からなる単量体成分（ｉｉ−ａ−２）を、１８０分間にわたって前記重合容器内に滴下した後、１０５分間反応時点にてソジウムホルムアルデヒドスルホキシレート０．１２５部を投入し、１２０分間反応を継続させ、重合体（ＩＩ−ａ２）を生成させた。このようにして重合体（ＩＩ−ａ１）および重合体（ＩＩ−ａ２）含む重合体（ＩＩ−Ａ）を得た。
【０１０８】
続いて、ＭＭＡ３５．６３部、ＭＡ１．８８部、ｔ−ＢＨＰ０．０６４部およびｎ−ＯＭ０．１０３部からなる単量体成分（ｉｉ−ｂ）を１２０分間にわたって前記重合容器内に滴下し、重合体（ＩＩ−Ｂ）を形成して、ゴム含有多段重合体（ＩＩ）の重合体ラテックスとして用いた。
【０１０９】
得られたゴム含有多段重合体（ＩＩ）の重合体ラテックスを、濾材にＳＵＳ製のメッシュ（平均目開き：５４μｍ）を取り付けた振動型濾過装置を用い、濾過した後、酢酸カルシウム５．０部を含む水溶液中で塩析させ、水洗して回収した後、乾燥し、粉体状のゴム含有多段重合体（ＩＩ）を得た。表２に各単量体成分の一覧を示す。
【０１１０】
＜実施例１＞
表３に示す熱可塑性樹脂組成物１（黒色樹脂）として、調整例１で得られたゴム含有多段重合体（Ｉ）７５部、熱可塑性重合体として三菱レイヨン（株）製「アクリペットＶＨ」２５部に、配合剤としてＢＡＳＦ社製「チヌビン２３４」１．４部、（株）ＡＤＥＫＡ製「アデカスタブＬＡ−５７Ｇ」０．３部、ＢＡＳＦ社製「イルガノックス１０７６」０．１部、カーボンブラック２部を添加した後、ヘンシェルミキサーを用いて混合し、得られた混合物を二軸押出機（東芝機械（株）製のＴＥＭ−３５Ｂ）を用いてシリンダー温度及びダイス温度を２４０℃（押出条件１）に設定して３ｋｇを押出した、樹脂温度Ｔ１は２４７℃であった。次いで、二軸押出機のシリンダー温度及びダイス温度を２８０℃に設定した後、１時間の昇温を行った。続いて、表３に示す熱可塑性樹脂組成物２（透明樹脂）を、ヘンシェルミキサーを用いて混合し、得られた混合物を表４に示す押出条件２で１０．４ｋｇを押出して、押出開始からφ３ｍｍのストランドを得た、樹脂温度Ｔ２は２７８℃であった。熱可塑性樹脂組成物２（透明樹脂）を押出した後、二軸押出機を分解しシリンダー内及びダイス壁面の観察を行った。
【０１１１】
【表３】
0006515703.tif 000004
【０１１２】
押出条件と樹脂置換性及び洗浄性を評価した結果を表４に示す。
【０１１３】
＜比較例１＞
表３に示す熱可塑性樹脂組成物１（黒色樹脂）を、ヘンシェルミキサーを用いて混合し、得られた混合物を二軸押出機（東芝機械（株）製のＴＥＭ−３５Ｂ）を用いてシリンダー温度及びダイス温度を２４０℃（押出条件１）に設定して３ｋｇを押出した、樹脂温度Ｔ１は２４９℃であった。次いで、二軸押出機のシリンダー温度及びダイス温度を２００℃に設定した後、１時間の昇温を行った。続いて、表３に示す熱可塑性樹脂組成物２（透明樹脂）を、ヘンシェルミキサーを用いて混合し、得られた混合物を表４に示す押出条件２で１１．０ｋｇを押出して、押出開始からφ３ｍｍのストランドを得た、樹脂温度Ｔ２は２２６℃であった。熱可塑性樹脂組成物２（透明樹脂）を押出した後、二軸押出機を分解しシリンダー内及びダイス壁面の観察を行った。樹脂置換性及び洗浄性を評価した結果を表４に示す。
【０１１４】
＜実施例２＞
表３に示す熱可塑性樹脂組成物３（黒色樹脂）として、調整例１で得られたゴム含有多段重合体（Ｉ）８０部、調整例２で得られたゴム含有多段重合体（ＩＩ）１０部、熱可塑性重合体として三菱レイヨン（株）製「アクリペットＭＤ」１０部に、配合剤としてＢＡＳＦ社製「チヌビン２３４」１．４部、（株）ＡＤＥＫＡ製「アデカスタブＬＡ−５７Ｇ」０．３部、ＢＡＳＦ社製「イルガノックス１０７６」０．１部、カーボンブラック２部を添加した後、ヘンシェルミキサーを用いて混合し、得られた混合物を乾燥した後、１５０ｍｍ幅のＴ−ダイ付き単軸押出機（（株）ジー・エム・エンジニアリング製のＧＭ３０）にて表４に示す条件で３ｋｇを製膜した、樹脂温度Ｔ１は２４１℃であった。次いで、Ｔ−ダイ付き単軸押出機のシリンダー温度及びダイス温度を２８０℃に設定した後、１時間の昇温を行った。続いで、表３に示す熱可塑性樹脂組成物２（透明樹脂）を、ヘンシェルミキサーを用いて混合し、得られた混合物を乾燥した後、表４に示す条件で７．３ｋｇを押出して厚み３００μｍのフィルムを得た、樹脂温度Ｔ２は２５８℃であった。熱可塑性樹脂組成物２（透明樹脂）を押出した後、Ｔ−ダイ付き単軸押出機を分解しシリンダー内及びダイス壁面の観察を行った。樹脂置換性及び洗浄性を評価した結果を表４に示す。
【０１１５】
＜比較例２＞
表３に示す熱可塑性樹脂組成物３（黒色樹脂）を、ヘンシェルミキサーを用いて混合し、得られた混合物を乾燥した後、１５０ｍｍ幅のＴ−ダイ付き単軸押出機（（株）ジー・エム・エンジニアリング製のＧＭ３０）にて表４に示す条件で３ｋｇを製膜した、樹脂温度Ｔ１は２４０℃であった。次いで、Ｔ−ダイ付き単軸押出機のシリンダー温度及びダイス温度を２３０℃に設定した後、１時間の昇温を行った。続いで、表３に示す熱可塑性樹脂組成物２（透明樹脂）を、ヘンシェルミキサーを用いて混合し、得られた混合物を乾燥した後、表４に示す条件で７．０ｋｇを押出して厚み３００μｍのフィルムを得た、樹脂温度Ｔ２は２２１℃であった。熱可塑性樹脂組成物２（透明樹脂）を押出した後、Ｔ−ダイ付き単軸押出機を分解しシリンダー内及びダイス壁面の観察を行った。樹脂置換性及び洗浄性を評価した結果を表４に示す。
【０１１６】
【表４】
0006515703.tif 000005
【０１１７】
上記の実施例および比較例より、次のことが明らかとなった。即ち、実施例１及び実施例２において、短時間で押出機内の黒色樹脂を排出し得られたペレット及びフィルムは良好であった、また、押出機内の洗浄性も高かった。一方、比較例１及び比較例２において、押出機内の黒色樹脂を排出することが困難であり、樹脂置換性及び洗浄性も不良であった。このことから、Ｔ２はＴ１よりも高温であることが押出機からの樹脂の排出、および押出機内の洗浄性の観点で優れていることが分かった。
【産業上の利用可能性】
【０１１８】
本発明の製造方法によって得られる熱可塑性樹脂成形体は、前品種や前品種の生産時に生じた熱劣化物の混入が無く、外観が良好な熱可塑性樹脂成形体を得ることができる。特にフィルム状のアクリル樹脂成形体は耐候性、意匠性を備えたフィッシュアイの無い良好な外観を有する成形体であって、例えば、建築物の内外装用途、反射材、車両の内装用途に使用することができる。